ОГНЕЗАЩИТНЫЙ ПРОПИТОЧНЫЙ СОСТАВ ДЛЯ ДРЕВЕСИНЫ
FIRE RETARDANT IMPREGNATING COMPOSITION FOR WOOD

Изобретение относится к технологии изготовления пропиточного огнезащитного состава для древесины, обеспечивающего I группу огнезащитной эффективности по ГОСТ Р 53292-2009, с возможностью его использования для снижения пожарной опасности ограждающих и несущих деревянных конструкций в зданиях и сооружениях различного функционального назначения.
В качестве аналогов известны следующие огнезащитные композиции:
1) Огнебиозащитный состав МС. Баженов С.В., Булага С.Н., Елисеева Л.В. Способы и средства огнезащиты древесины. Руководство. ВНИИПО МВД Российской Федерации. М., 1999 г.
Состав содержит следующие компоненты, вес. %:
Диаммонийфосфат
20
Аммоний сернокислый
5
Натрий фтористый
3
Сульфанол
1-1,5
Вода
Остальное
Недостатками указанного огнезащитного состава является невысокая огнезащитная эффективность состава с получением II группы эффективности по ГОСТ Р 53292-2009. Потеря массы при огневых испытаниях составляет более 9%.
2) Авторское свидетельство №613894 от 05.07.78 Б№25 «Состав для огнебиозащиты древесины». Авторы: Сосин С.Л., Покровская Е.Н., Никифоров Т.П.. Предложен состав для огнебиозащиты древесины при следующих соотношениях компонентов (вес. %):
Фтористый натрий
2,0-3,0
Аммоний фосфорнокислый двузамещенный
15,0-16,0
Натрий гидроокись
0,4-0,6
Кубовые остатки
0,4-0,5
Вода
81,1-82,2
Недостатком указанного огнезащитного состава является невысокая огнезащитная эффективность с получением II группы эффективности по ГОСТ Р 53292-2009. Потеря массы при огневых испытаниях более 9%.
3) Авторское свидетельство №674904 (СССР) от 25.07.70. Б.№27. «Антипирен для древесного материала». Авторы: Степовая Л.П., Шутов Г.М., Лежень В.И., Скиженок М.М., Шевченко А.И.
Целью изобретения является снижение горючести древесины, повышение антипиренных свойств материала и времени жизнеспособности состава. Это достигается тем, что антипирен дополнительно содержит аммиак и мочевину, при следующем соотношении компонентов, вес. %:
Фенолспирты
25-35
Аммоний фосфорнокислый двузамещенный
9-10
Сульфат аммония
6-7
Мочевина
12-20
Аммиак
2,3-2,7
Вода
Остальное
Недостатком данного огнезащитного состава является невысокая огнезащитная эффективность с получением II группы эффективности по ГОСТ Р 53292-2009. Потеря массы при огневых испытаниях составляет более 9% и менее 25%.
Цель изобретения - повышение эффективности огнезащиты древесины.
В качестве прототипа был выбран аналог №1.
Задачей изобретения является повышение огнезащитной эффективности состава для защиты древесины от воздействия пожара.
Поставленная задача достигается тем, что состав в качестве синергической добавки, повышающей огнезащитную эффективность, содержит вещество пара-фенилендиамин, при следующем соотношении компонентов (вес. %):
Диаммонийфосфат
20
Аммоний сернокислый
5
Натрий фтористый
3
Сульфанол
1-1,5
Пара-фенилендиамин
0,5-2,0
Вода
Остальное
Изобретение характеризуется следующими примерами.
Пример 1
В стандартной лопастной мешалке в течение 5 минут смешивают 70,0 г воды (температура 20°С), 1,5 г сульфанола и 0,5 г пара-фенилендиамина. Перемешивают до полного растворения веществ. После чего добавляют 20 г диамонийфосфата, 5 г аммония сернокислого и 3 г натрия фтористого и перемешивают до полного растворения. Полученный состав может быть использован для огнезащиты древесины способом поверхностного нанесения (кистью, валиком или распылителем) с установленным расходом.
Пример 2
В стандартной лопастной мешалке в течение 5 минут смешивают 69,5 г воды (температура 20°С), 1,5 г сульфанола и 1,0 г пара-фенилендиамина. Перемешивают до полного растворения веществ. После чего добавляют 20 г диамонийфосфата, 5 г аммония сернокислого и 3 г натрия фтористого и перемешивают до полного растворения. Полученный состав может быть использован для огнезащиты древесины аналогично Примеру 1.
Пример 3
В стандартной лопастной мешалке в течение 5 минут смешивают 68,5 г воды (температура 20°С), 1,5 г сульфанола и 2,0 г пара-фенилендиамина. Перемешивают до полного растворения веществ. После чего добавляют 20 г диамонийфосфата, 5 г аммония сернокислого и 3 г натрия фтористого и перемешивают до полного растворения. Полученный состав может быть использован для огнезащиты древесины аналогично Примеру 1.
Испытания на устойчивость к воздействию пламени проводили согласно ГОСТ Р 53292-2009 «Огнезащитные составы и вещества для древесины и материалов на ее основе. Общие требования. Методы испытаний».
2
Результаты огневых испытаний свидетельствуют о том, что при поверхностной пропитке древесины огнезащитным составом (Примеры 1, 2, 3) с расходом не менее 400 г/м достигается высокий огнезащитный эффект с получением I группы огнезащитной эффективности по ГОСТ Р 53292-2009 за счет применения синергической смеси веществ в водном растворе (образец теряет менее 9,0% вес). Подобранная экспериментальным путем рецептура огнезащитного состава обеспечивает более высокие огнезащитные свойства по сравнению со своим прототипом. Сравнительный анализ огнезащитной эффективности предлагаемого огнезащитного пропиточного состава и прототипа представлен в таблице 1.